(57)【特許請求の範囲】
【請求項１】
硝酸カリウム１〜７重量％、及びベンゼンスルホネート基及びナフタレンスルホネート基からなる群より選ばれる少なくとも１種のアリールスルホネート基を含む有機染料0.1 〜１重量％を含むことを特徴とする、硝酸カリウムにより安定化された硝酸アンモニウム。
【請求項２】
硝酸カリウムを２〜５重量％及び有機染料を0.15〜0.5 重量％含むことを特徴とする、請求項１記載の安定化された硝酸アンモニウム。
【請求項３】
有機染料が２もしくは３種のアリールスルホネート基を含むことを特徴とする、請求項１記載の安定化された硝酸アンモニウム。
【請求項４】
ベンゼンスルホネート基がベンゼンモノスルホネート基であり、ナフタレンスルホネート基がナフタレンモノスルホネート基もしくはナフタレンジスルホネート基であることを特徴とする、請求項１記載の安定化された硝酸アンモニウム。
【請求項５】
アリールスルホネート基がアリールスルホン酸ナトリウム基であることを特徴とする、請求項１記載の安定化された硝酸アンモニウム。
【請求項６】
有機染料が酸マゼンタもしくはアマランスであることを特徴とする、請求項１記載の安定化された硝酸アンモニウム。
【請求項７】
硝酸カリウム１〜７重量％、及びベンゼンスルホネート基及びナフタレンスルホネート基からなる群より選ばれる少なくとも１種のアリールスルホネート基を含む有機染料0.1 〜１重量％を混入することを特徴とする、硝酸カリウムの混入により硝酸アンモニウムの32℃転移点を排除する方法。
【請求項８】
硝酸カリウムの混入及び有機染料の混入が溶融した硝酸アンモニウムへ混合することにより行われることを特徴とする、請求項７記載の方法。
【請求項９】
前記混入が成分を水溶液にし、次いで水を蒸発させることにより行われることを特徴とする、請求項７記載の方法。
【請求項１０】
前記水溶液が噴霧され、次いでこうして得られたエーロゾルが乾燥されることを特徴とする、請求項９記載の方法。
【発明の詳細な説明】
【０００１】
本発明は、安定化された硝酸アンモニウムに関する。本発明は、火工品に関し、より詳細には、推進薬に関する。
【０００２】
コストが低くかつ外部からの攻撃に対し比較的不感受性である化合物である硝酸アンモニウムは、長い間、火工組成物における酸化剤もしくは爆薬として用いられてきた。
【０００３】
しかしながら、体積変化を伴う結晶形態が変化し、配合された材料が温度サイクルに付された場合に凝集を失う、32℃の転移点の存在のために、それのみでは推進薬もしくは爆薬組成物に用いることができなかった。
【０００４】
この欠点を克服するために一般に推奨されている金属酸化物、例えばＺｎＯ、ＮｉＯもしくはＣｕＯには他の欠点、例えば毒性、限られた可使時間、もしくは悪化した吸湿性を有するため、この問題を十分に解決しない。
【０００５】
また、硝酸アンモニウムとの固溶体としての硝酸カリウムの存在が上記転移点を排除することが当業者には知られているが、効率がわずか10％向上するのみであり、エネルギー材料の特性を大きく低下させる。
【０００６】
米国特許第 3,018,164号は、８％以下、好ましくは3.3 〜５％である含量の硝酸カリウムの存在を用いて、硝酸アンモニウムを安定化する、すなわち32℃の転移点を排除することを可能にする方法を提案している。しかしながら、この方法は多くの段階を含んでおり、その一部は複雑である。これは長く、コストがかかり、かつ工業スケールにすることは困難である。
【０００７】
従って、当業者は、硝酸アンモニウムを安定化するための真に満足できる解決手段、すなわち、上記のような他の欠点を伴わない解決手段を求めている。
【０００８】
本発明はそのような解決手段を提案する。
とても驚くべきことに、硝酸カリウムと共に用いられる少量、例えば0.2 ％のある種の有機染料の存在が、ほんの数％、例えば２％もしくは３％の硝酸カリウムによる32℃の硝酸アンモニウムの転移点の排除を可能にし、この結果は10％〜15％の硝酸カリウム比で通常得られる結果に相当する。
【０００９】
本発明の利点は明らかである。３％のＫＮＯ3 の比は通常推奨される金属酸化物添加剤（ＺｎＯ、ＮｉＯ、ＣｕＯ等）の比と同じであるが、これらの酸化物の存在に伴う上記欠点を有していない。有機添加剤の、1000部あたりの数部の含量は、硝酸アンモニウムが危険と考えられる臨界点（0.2 ％の炭素）以下に保つことを可能にする。安定化方法はとても簡単であり、コストが低く、かつ容易に工業スケールにすることができる。ＫＮＯ3-ＮＨ4 ＮＯ3 混合物の製造の間に、溶液もしくは溶融体として染料を加えれば十分である。
【００１０】
また、驚くべきことに、こうして安定化された硝酸アンモニウムがその残留水を容易に失い、粗微粉砕合成生成物が直接得られ、これが凝集しないほど驚くべきほどに乾燥している（水分含量0.04％未満）ことも見出された。
【００１１】
例えば、特許FR 1004894に付加された仏国特許No.59432は、そのような用途を記載している。
相改良剤は、ある相において吸収され、成長を停止させることにより再結晶において得られる結晶の形態に影響を与え、凝結防止剤として、特に硝酸アンモニウムに用いられるが、単独でもしくは他の化合物と組み合わせたそのような化合物の、硝酸アンモニウムの32℃転移点に対する影響についてはまったく示唆も教示もされていない。
【００１２】
本発明の課題は、第一に、硝酸カリウム１〜７重量％、及びベンゼンスルホネート基及びナフタレンスルホネート基からなる群より選ばれる少なくとも１種のアリールスルホネート基を含む有機染料0.1 〜１重量％を含むことを特徴とする、硝酸カリウムにより安定化された新規硝酸アンモニウムである。
【００１３】
通常、有機染料は、可視スペクトル中の種々の輻射を一様でなく吸収する有機化合物である。これは当業者に知られており、特に酸マゼンタのようなジアゾ誘導体及びアリールスルホン誘導体である。
【００１４】
特に示さない限り、本明細書において示すパーセントは、安定化された硝酸アンモニウム、すなわち硝酸アンモニウム−硝酸カリウム−染料混合物に対するものである。
【００１５】
染料がほんの少量であり、かつＫＮＯ3 も少量であるため、この比率はＫＮＯ3-ＮＨ4 ＮＯ3 混合物に対する比率とすることもでき、またＮＨ4 ＮＯ3 のみに対する比率とすることもできる。
【００１６】
ＫＮＯ3 含量は好ましくは２〜５重量％であり、さらに好ましくは2.5 〜3.5 重量％であり、例えば約３重量％である。
また、好ましくは、有機染料含量は0.15〜0.5 重量％であり、例えば約0.2 重量％である。
【００１７】
また、他の態様において、有機染料は多くの、好ましくは２もしくは３種のアリールスルホネート基を含む。
この染料は１以上のベンゼンスルホネート基及び１以上のナフタレンスルホネート基を含むことも可能であるが、染料は通常同じ種の１つのアリールスルホネート基、ベンゼンスルホネート基又はナフタレンスルホネート基のみを含むものが用いられる。
【００１８】
他の好ましい態様において、ベンゼンスルホネート基はベンゼンモノスルホネート基であり、ナフタレンスルホネート基はナフタレンモノスルホネート基もしくはナフタレンジスルホネート基である。これらの基は他の基、例えばヒドロキシル、アミン、アンモニウム及びアルキル基、例えばメチルもしくはエチル基を含んでいてもよい。
スルホネート基は芳香族環上にあってもよい。
【００１９】
他の好ましい態様において、アリールスルホネート基はアンモニウムアリールスルホネート基又はナトリウムスルホネート基である。
【００２０】
本発明の範囲内において、特に好ましい有機染料は酸マゼンタであり、これはルビンＳとも呼ばれ、トリスルホン化フクシン誘導体であり、下式
【化１】
0003875334.tif 000002
を有し、及び下式
【化２】
0003875334.tif 000003
を有するアマランスである。
【００２１】
本発明に係る安定化された硝酸アンモニウムを得るため、例えば、溶融硝酸アンモニウムに混合することにより、又は成分を水溶液にし、次いで水を蒸発させることにより、硝酸アンモニウムに硝酸カリウム及び有機染料を混入させることが可能である。
【００２２】
従来の蒸発により、又は溶融を用いる方法により、得られた固体生成物は所望の粒度にするために粉砕しなければならない。
エーロゾルとして水溶液を噴霧し、次いでこのエーロゾルを乾燥することにより直接粉末を得ることが可能であり、好ましい。
【００２３】
上記の結果として、本発明の他の課題は、硝酸カリウム１〜７重量％、及びベンゼンスルホネート基及びナフタレンスルホネート基からなる群より選ばれる少なくとも１種のアリールスルホネート基を含む有機染料0.1 〜１重量％を混入することを特徴とする、硝酸カリウムの混入により硝酸アンモニウムの32℃転移点を排除する新規方法である。
【００２４】
この新規方法は、本発明に係る新規な安定化された硝酸アンモニウムを得ることを可能にする。
以下の実施例は本発明及びその利点を説明するものであり、本発明を限定するものではない。
【００２５】
実施例１〜４：硝酸カリウム及び酸マゼンタにより安定化された硝酸アンモニウム−溶融を用いる方法
実施例１
100gの硝酸アンモニウムを、磁気攪拌器、温度プローブ、窒素パージ及びボトムバルブを備えた100ml の恒温反応器に入れ、溶融させ、次いで3.10g の硝酸カリウム及び0.2gの酸マゼンタを注いだ。
【００２６】
溶解し、紫色の透明な溶液が得られた後、0.5 時間攪拌を続け、次いでこの溶液をボトムバルブより金属プレート上に注いだ。
窒素雰囲気下において冷却後、固体生成物を粉砕した。
その水分含量は0.027 ％である。
【００２７】
粉末形態のサンプルをキシレン中に懸濁し、温度を周囲温度から80℃に高めた際のこのサンプルの体積変化を測定することからなる膨張分析は、32℃の転移点が排除され、測定した温度範囲において他の転移点が存在しないことを示している。
【００２８】
実施例２〜４
実施例１と同じ方法ではあるが、硝酸カリウム及び／又は酸マゼンタの量を変えた。
実施例２：3.10g の硝酸カリウム及び0.5gの酸マゼンタ
実施例３：5.3gの硝酸カリウム及び0.2gの酸マゼンタ
実施例４：5.3gの硝酸カリウム及び0.5gの酸マゼンタ
【００２９】
実施例１と同様に、膨張分析は、これらの実施例２〜４において、32℃の転移点が排除され、測定した温度範囲において他の転移点が存在しないことを示している。
【００３０】
実施例２の生成物において、−60℃〜＋180 ℃において５℃/minの速度で示差熱分析（ＤＴＡ）を行い、純粋な硝酸アンモニウムと、100gの硝酸アンモニウムと3.10g の硝酸カリウムの混合物について行った分析を比較すると、32℃の転移点の排除が示された。
【００３１】
100gの硝酸アンモニム中に3.10g のＫＮＯ3 が単に存在するのみでは純粋な硝酸アンモニウムの32℃転移点にはほとんど効果はないことに留意すべきである。さらに、得られた粉砕した生成物の水分含量は実施例２において0.039 ％であり、実施例３において0.023 ％であり、そして実施例４において0.034 ％である。
【００３２】
比較例Ａ、Ｂ、Ｃ、Ｄ、Ｅ、Ｆ及びＧ
これらの比較例は本発明の一部を構成しない。これは、相改良剤としてスルホン化染料を含む又は硝酸カリウムにより安定化された公知の硝酸アンモニウムと比較して、本発明に係る安定化された硝酸アンモニウムの乾燥の容易さを示すために行ったものである。
【００３３】
これらの比較例において、実施例１と同じ方法を用いたが、比較例Ａ、Ｂ、Ｃ及びＤにおいては酸マゼンタを用いず、比較例Ｅ、Ｆ及びＧでは硝酸カリウムを用いなかった。
さらに、比較例Ｂ、Ｃ及びＤでは硝酸アンモニウムの量は3.1gではなく、それぞれ5.3g、8.7g及び11.1g であり、比較例Ｅ、Ｆ及びＧでは、酸マゼンタの量は0.2gではなく、それぞれ0.1g、0.3g及び0.5gである。
【００３４】
得られた粉砕した生成物の水分含量は以下の通りである。
比較例Ａ：0.13％
比較例Ｂ：0.10％
比較例Ｃ：0.11％
比較例Ｄ：0.11％
比較例Ｅ：0.079 ％
比較例Ｆ：0.080 ％
比較例Ｇ：0.066 ％
【００３５】
実施例１〜４における本発明により得られた生成物の低い水分含量(0.027％〜0.039 ％）と比較すると、染料及び硝酸カリウムが同時に存在した場合に乾燥の容易さに対する相乗効果がみられ、一方、一方のみの存在ではこの効果は得られない。
【００３６】
実施例５〜１３：硝酸カリウム及びアマランスにより安定化された硝酸アンモニウム−水溶液の噴霧を用いる方法
50重量％含む硝酸アンモニウムの水溶液を製造し、これに硝酸アンモニウムに対し硝酸カリウム及びアマランスを以下の重量比で加える。
実施例５：２％及び0.2 ％
実施例６：２％及び0.3 ％
実施例７：２％及び0.5 ％
実施例８：３％及び0.2 ％
実施例９：３％及び0.3 ％
実施例１０：３％及び0.5 ％
実施例１１：５％及び0.2 ％
実施例１２：５％及び0.3 ％
実施例１３：５％及び0.5 ％
【００３７】
この溶液を蠕動ポンプにより800ml/h の速度で噴霧器に入れた。
この溶液の噴霧に用いた窒素圧は３×105Pa(3 バール) であり、吸引装置により調節した装置全体の圧力は0.24×105Pa(0.25バール) であり、すなわち、装置は大気圧よりも低い圧力である。
【００３８】
エーロゾル乾燥用のキャリヤー空気の温度は150 ℃に調節し、出口( 生成物粒子と共に排出される空気) における温度は100 ℃に調節される。
次に、粉末形態の安定化された硝酸アンモニウムはサイクロンにおいてキャリヤー空気から分離され、サイクロンの底において回収される。
【００３９】
実施例１〜４と同様にして膨張分析を行い、実施例５〜１３のすべてにおいて、32℃の転移点の排除及び測定した温度範囲において転移点が存在しないことが示された。
【００４０】
実施例１０では、−60℃〜＋180 ℃において、５℃/minの速度で示差熱量分析を行い、−60℃〜＋100 ℃において転移点の排除が示され、従って32℃の転移点の排除が示され、一方、純粋な硝酸アンモニウム又は硝酸アンモニウム＋３％ＫＮＯ3 の混合物において同じ測定を行った場合に、この転移点が示された。